(57)【特許請求の範囲】
【請求項１】
（Ａ）（ａ）下記一般式（１）：
【化１】
0005547100.tif 000046
（式中、Ａは、下記一般式（２）：
【化２】
0005547100.tif 000047
で表される基から成る群から選ばれる２価の基であり、Ｒは、独立に非置換若しくは置換の炭素原子数１〜１２の１価炭化水素基、又は炭素原子数１〜６のアルコキシ基である。）で表されるケイ素原子に結合した水素原子を１分子中に２個有する化合物と、
（ｂ）付加反応性炭素−炭素二重結合を１分子中に２個有する多環式炭化水素と
の付加反応生成物であって、かつ、付加反応性炭素−炭素二重結合を１分子中に少なくとも２個有する付加反応生成物、
（Ｂ）ケイ素原子に結合した水素原子を１分子中に３個以上有する有機ケイ素化合物、
（Ｃ）ヒドロシリル化反応触媒
（Ｄ）結晶形態がルチルである酸化チタン粉末、並びに
（Ｅ）溶融石英ガラス粉末
を含有する白色熱硬化性シリコーン組成物であり、該白色熱硬化性シリコーン組成物を硬化させた硬化物の波長４３０〜８００ｎｍにおける初期光反射率が９５％以上であり、１５０℃、２，０００時間放置後の光反射率が８２％以上であることを特徴とする白色熱硬化性シリコーン組成物。
【請求項２】
前記（ｂ）成分が、下記一般式（３）で表されるアルケニルノルボルネン化合物であることを特徴とする請求項１に記載の白色熱硬化性シリコーン組成物。
【化３】
0005547100.tif 000048
（式中、Ｒ’は非置換又は置換の炭素原子数２〜１２のアルケニル基である。）
【請求項３】
前記（ｂ）成分が、５−ビニルビシクロ［２．２．１］ヘプト−２−エン、６−ビニルビシクロ［２．２．１］ヘプト−２−エン、及びこれらの組み合わせのうちのいずれかであることを特徴とする請求項１又は２に記載の白色熱硬化性シリコーン組成物。
【請求項４】
前記（Ｂ）成分が、下記一般式（４）：
【化４】
0005547100.tif 000049
（式中、Ｒ１は独立に水素原子又はアルケニル基以外の非置換若しくは置換の炭素原子数１〜１２の一価炭化水素基であり、ｑは３〜１０の整数、ｒは０〜７の整数である。ｑが付されたシロキサン単位とｒが付されたシロキサン単位とは互いにランダムに配列している。）
で表される環状シロキサン系化合物であることを特徴とする請求項１乃至３のいずれか１項に記載の白色熱硬化性シリコーン組成物。
【請求項５】
前記環状シロキサン系化合物が、１，３，５，７−テトラメチルシクロテトラシロキサン、１，３，５，７，９−ペンタメチルシクロペンタシロキサン、及びこれらの組み合わせのうちのいずれかであることを特徴とする請求項４に記載の白色熱硬化性シリコーン組成物。
【請求項６】
前記（Ｂ）成分が、下記一般式（５）：
【化５】
0005547100.tif 000050
（式中、Ｒ１は独立に水素原子又はアルケニル基以外の非置換若しくは置換の炭素原子数１〜１２の一価炭化水素基であり、ｑは３〜１０の整数、ｒは０〜７の整数である。Ｒ”は炭素原子数２〜１２のアルキレン基であり、ｎは１〜１００の整数である。ｑ１及びｑ２はそれぞれ０〜８の整数であり、但しｑ１＋ｑ２は１〜８の整数である。ｒ１及びｒ２はそれぞれ０〜７の整数であり、但しｒ１＋ｒ２は０〜７の整数である。）
で表されるノルボルナン環含有環状シロキサン化合物であることを特徴とする請求項１乃至３のいずれか１項に記載の白色熱硬化性シリコーン組成物。
【請求項７】
前記ノルボルナン環含有環状シロキサン化合物が、５−ビニルビシクロ［２．２．１］ヘプト−２−エン、６−ビニルビシクロ［２．２．１］ヘプト−２−エン及びこれらの組み合わせのうちのいずれかと、１，３，５，７−テトラメチルシクロテトラシロキサン、１，３，５，７，９−ペンタメチルシクロペンタシロキサン及びこれらの組み合わせのうちのいずれかとの付加反応生成物であることを特徴とする請求項６に記載の白色熱硬化性シリコーン組成物。
【請求項８】
前記（Ｂ）成分が、下記一般式（６）：
【化６】
0005547100.tif 000051
（式中、Ｒ２は独立に水素原子又はアルケニル基以外の非置換若しくは置換の炭素原子数１〜１２の一価炭化水素基であり、Ｍｅはメチル基であり、ｑ３は１〜１０の整数、ｒ３は０〜７の整数である。ｑ３が付されたシロキサン単位とｒ３が付されたシロキサン単位とは互いにランダムに配列している。）
で表されるシロキサン化合物であることを特徴とする請求項１乃至３のいずれか１項に記載の白色熱硬化性シリコーン組成物。
【請求項９】
前記（Ｄ）成分が、塩素法で得られたものであることを特徴とする請求項１乃至８のいずれか１項に記載の白色熱硬化性シリコーン組成物。
【請求項１０】
光反射材料用である請求項１乃至９のいずれか１項に記載の白色熱硬化性シリコーン組成物。
【請求項１１】
請求項１乃至１０のいずれか１項に記載の白色熱硬化性シリコーン組成物の硬化物からなる白色発光ダイオード用リフレクター。
【発明の詳細な説明】
【技術分野】
【０００１】
本発明は、光反射材料、特に白色ＬＥＤ（発光ダイオード）用リフレクター材料として有用なシリコーン樹脂硬化物を与える白色熱硬化性シリコーン組成物、及び該組成物の硬化物からなる白色発光ダイオード用リフレクターに関する。
【背景技術】
【０００２】
近年、ＬＥＤ等の光半導体素子は、高効率で発光するとともに駆動特性や点灯繰り返し特性に優れるため、インジケーターや光源として幅広く利用されている。特に、白色ＬＥＤは、表示装置のバックライトやカメラのフラッシュとして広く応用されており、更には、次世代の照明装置としても期待されている。こうした発光装置には、照射方向の光の取り出し効率を高めるため、発せられた光を反射する材料（以下、リフレクター材料）が搭載されている。
【０００３】
現在、リフレクター材料としては、ポリフタルアミド樹脂が幅広く利用されている。しかしながら、ポリフタルアミド樹脂は、長期間使用による劣化、特に変色、剥離、機械強度低下などが起こりやすく、昨今の高出力発光素子に適用するのは困難である。
【０００４】
こうした問題点を解決するため、特許文献１〜３ではエポキシ樹脂と金属酸化物等を構成成分とするＢステージ型リフレクター材料が、また、特許文献４ではセラミックリフレクター材料が提案されている。しかしながら、これらの固形材料は、優れた耐熱性、機械特性を有する一方、室温においては流動性が乏しいため、成形に高温を必要とするなど取扱い性・作業性に問題がある。また、該固形材料は、高温においても流動性に乏しいため、微細な構造体や大面積の構造体を成形するのが困難であるなど工程上の問題もある。特許文献５では、特に白色ＬＥＤ（発光ダイオード）用リフレクター材料として有用なシリコーン樹脂硬化物が提案されているが、酸化チタン粉末の結晶形態についての記載が何ら無い。
一方、特許文献６には、高透明性に優れる硬化物を与える多環式炭化水素骨格含有成分を含む硬化性組成物が提案されているが、光反射性を向上させる課題については何の記載もない。
【先行技術文献】
【特許文献】
【０００５】
【特許文献１】特許２６５６３３６号公報
【特許文献２】特開２００８−１０６２２６号公報
【特許文献３】特開２００８−１８９８３３号公報
【特許文献４】特開２００８−１１７９３２号公報
【特許文献５】特開２０１０−２０２８３１号公報
【特許文献６】特許４５２０２５１号公報
【発明の概要】
【発明が解決しようとする課題】
【０００６】
本発明は、上記事情に鑑みなされたもので、室温において高い流動性を有し、光反射性能、耐熱性（熱安定性）、特に耐熱変色性に優れ、従来に比べてより高い光反射率を得ることができる硬化物を与える白色熱硬化性シリコーン組成物を提供する。即ち、本発明は、光反射材料、特に白色ＬＥＤ用リフレクター材料として有用なシリコーン樹脂硬化物を与える白色熱硬化性シリコーン組成物および該組成物の硬化物からなる白色発光ダイオード用リフレクターを提供することを目的とする。
【課題を解決するための手段】
【０００７】
上記課題を解決するために、本発明によれば、
（Ａ）（ａ）下記一般式（１）：
【化１】
0005547100.tif 000002
（式中、Ａは、下記一般式（２）：
【化２】
0005547100.tif 000003
で表される基から成る群から選ばれる２価の基であり、Ｒは、独立に非置換若しくは置換の炭素原子数１〜１２の１価炭化水素基、又は炭素原子数１〜６のアルコキシ基である。）で表されるケイ素原子に結合した水素原子を１分子中に２個有する化合物と、
（ｂ）付加反応性炭素−炭素二重結合を１分子中に２個有する多環式炭化水素と
の付加反応生成物であって、かつ、付加反応性炭素−炭素二重結合を１分子中に少なくとも２個有する付加反応生成物、
（Ｂ）ケイ素原子に結合した水素原子を１分子中に３個以上有する有機ケイ素化合物、
（Ｃ）ヒドロシリル化反応触媒
（Ｄ）結晶形態がルチルである酸化チタン粉末
を含有するものであることを特徴とする白色熱硬化性シリコーン組成物を提供する。
【０００８】
このような白色熱硬化性シリコーン組成物は、室温において、高い流動性を有するため、作業性・取扱い性に優れる。また、該白色熱硬化性シリコーン組成物を熱硬化させて得られるシリコーン樹脂硬化物は、光反射性能、耐熱性（熱安定性）、特に耐熱変色性に優れるものとなる。
【０００９】
また、前記（ｂ）成分として、下記一般式（３）で表されるアルケニルノルボルネン化合物を挙げることができる。
【化３】
0005547100.tif 000004
（式中、Ｒ’は非置換又は置換の炭素原子数２〜１２のアルケニル基である。）
【００１０】
このように、（ｂ）付加反応性炭素−炭素二重結合を１分子中に２個有する多環式炭化水素として、上記一般式（３）で表されるアルケニルノルボルネン化合物が挙げられる。即ち、該アルケニルノルボルネン化合物は、多環式炭化水素の多環骨格を形成している炭素原子のうち、隣接する２つの炭素原子間に付加反応性炭素−炭素二重結合が形成されており、かつ、多環式炭化水素の多環骨格を形成している炭素原子に結合した水素原子が付加反応性炭素−炭素二重結合含有基によって置換されているものである。
【００１１】
またこの場合、前記（ｂ）成分が、５−ビニルビシクロ［２．２．１］ヘプト−２−エン、６−ビニルビシクロ［２．２．１］ヘプト−２−エン、及びこれらの組み合わせのうちのいずれかであることが好ましい。
【００１２】
このように、上記一般式（３）で表される化合物として、５−ビニルビシクロ［２．２．１］ヘプト−２−エン、６−ビニルビシクロ［２．２．１］ヘプト−２−エンが挙げられる。
【００１３】
また、前記（Ｂ）成分は、下記一般式（４）：
【化４】
0005547100.tif 000005
（式中、Ｒ１は独立に水素原子又はアルケニル基以外の非置換若しくは置換の炭素原子数１〜１２の一価炭化水素基であり、ｑは３〜１０の整数、ｒは０〜７の整数である。ｑが付されたシロキサン単位とｒが付されたシロキサン単位とは互いにランダムに配列している。）で表される環状シロキサン系化合物とすることができる。またこの場合、該環状シロキサン系化合物が、１，３，５，７−テトラメチルシクロテトラシロキサン、１，３，５，７，９−ペンタメチルシクロペンタシロキサン、及びこれらの組み合わせのうちのいずれかであることが好ましい。
【００１４】
このように、前記（Ｂ）成分としては、上記一般式（４）で表される環状シロキサン系化合物が挙げられ、中でも、上記一般式（４）中のＲ１の全てがメチル基であるもの、即ち１，３，５，７−テトラメチルシクロテトラシロキサン、１，３，５，７，９−ペンタメチルシクロペンタシロキサン等が、工業的に製造することが容易であり、入手しやすいことから好ましい。
【００１５】
また、前記（Ｂ）成分は、下記一般式（５）：
【化５】
0005547100.tif 000006
（式中、Ｒ１は独立に水素原子又はアルケニル基以外の非置換若しくは置換の炭素原子数１〜１２の一価炭化水素基であり、ｑは３〜１０の整数、ｒは０〜７の整数である。Ｒ”は炭素原子数２〜１２のアルキレン基であり、ｎは１〜１００の整数である。ｑ１及びｑ２はそれぞれ０〜８の整数であり、但しｑ１＋ｑ２は１〜８の整数である。ｒ１及びｒ２はそれぞれ０〜７の整数であり、但しｒ１＋ｒ２は０〜７の整数である。）で表されるノルボルナン環含有環状シロキサン化合物とすることができる。またこの場合、該ノルボルナン環含有環状シロキサン化合物は、５−ビニルビシクロ［２．２．１］ヘプト−２−エン、６−ビニルビシクロ［２．２．１］ヘプト−２−エン及びこれらの組み合わせのうちのいずれかと、１，３，５，７−テトラメチルシクロテトラシロキサン、１，３，５，７，９−ペンタメチルシクロペンタシロキサン及びこれらの組み合わせのうちのいずれかとの付加反応生成物であることが好ましい。
【００１６】
このように、前記（Ｂ）成分としては、上記一般式（５）で表されるノルボルナン環含有環状シロキサン化合物が挙げられる。また該ノルボルナン環含有環状シロキサン化合物が、５−ビニルビシクロ［２．２．１］ヘプト−２−エン、６−ビニルビシクロ［２．２．１］ヘプト−２−エン及びこれらの組み合わせのうちのいずれかと、１，３，５，７−テトラメチルシクロテトラシロキサン、１，３，５，７，９−ペンタメチルシクロペンタシロキサン及びこれらの組み合わせのうちのいずれかとの付加反応生成物であれば、工業的に容易に製造できるために好ましい。
【００１７】
また、前記（Ｂ）成分は、下記一般式（６）：
【化６】
0005547100.tif 000007
（式中、Ｒ２は独立に水素原子又はアルケニル基以外の非置換若しくは置換の炭素原子数１〜１２の一価炭化水素基であり、Ｍｅはメチル基であり、ｑ３は１〜１０の整数、ｒ３は０〜７の整数である。ｑ３が付されたシロキサン単位とｒ３が付されたシロキサン単位とは互いにランダムに配列している。）で表されるシロキサン化合物を挙げることができる。
【００１８】
このように、前記（Ｂ）成分としては、上記一般式（６）で表されるシロキサン化合物を挙げることができる。
【００１９】
また、前記（Ｄ）成分の酸化チタンは、塩素法で得られたものが好ましい。
塩素法で得られた酸化チタンを用いることにより、組成物の硬化物により高い光反射特性を付与することができる。
【００２０】
また、本発明の白色熱硬化性シリコーン組成物は、更に、（Ｅ）溶融石英ガラス粉末を含有するものであることが好ましい。
このように、前記（Ｄ）成分と（Ｅ）溶融石英ガラス粉末を併用することにより、組成物の硬化物により高い光反射特性を付与することができる。
【００２１】
また、特に、前記白色熱硬化性シリコーン組成物を硬化させた硬化物の波長４３０〜８００ｎｍにおける初期光反射率が９５％以上であり、１５０℃、２，０００時間放置後の光反射率が８０％以上である白色熱硬化性シリコーン組成物が、より光反射材料として好適であり、特に白色発光ダイオード用リフレクターに好適に用いることができる。
【００２２】
この白色熱硬化性シリコーン組成物を用いた白色ＬＥＤ等の発光装置は、長期間にわたって高い光取り出し効率を維持できる。また、本発明の白色熱硬化性シリコーン組成物は成形しやすいため、該白色熱硬化性シリコーン組成物から得られるシリコーン樹脂硬化物からなる光反射材料は、白色ＬＥＤを含むこれらの発光装置のリフレクター材料として、所望の形状とすることが容易である。
【発明の効果】
【００２３】
本発明の白色熱硬化性シリコーン組成物は、室温において、高い流動性を有するため、作業性・取扱い性に優れる。また、該組成物を熱硬化させて得られるシリコーン樹脂硬化物は、光反射性能、耐熱性（熱安定性）、特に耐熱変色性に優れ、従来に比べてより高い光反射率を得ることができるものとなる。よって、該硬化物は光反射材料、例えば、発光装置用、特に白色ＬＥＤ用のリフレクター材料として有用である。
【発明を実施するための形態】
【００２４】
以下、本発明をより詳細に説明する。
上記のように、従来のリフレクター材料を得るための組成物には、流動性に乏しい問題があった。そこで、高い流動性を有し、かつ光反射性能、耐熱性（熱安定性）、特に耐熱変色性に優れた、光反射材料として有用なシリコーン樹脂硬化物を与えることができる白色熱硬化性シリコーン組成物、該硬化物および該硬化物からなる光反射材料が求められている。
【００２５】
本発明者らは、上記目的を達成するために鋭意検討を行った結果、本発明を完成させるに至った。即ち、本発明者らは、
（Ａ）（ａ）下記一般式（１）：
【化７】
0005547100.tif 000008
（式中、Ａは、下記一般式（２）：
【化８】
0005547100.tif 000009
で表される基から成る群から選ばれる２価の基であり、Ｒは、独立に非置換若しくは置換の炭素原子数１〜１２の１価炭化水素基、又は炭素原子数１〜６のアルコキシ基である。）で表されるケイ素原子に結合した水素原子を１分子中に２個有する化合物と、
（ｂ）付加反応性炭素−炭素二重結合を１分子中に２個有する多環式炭化水素と
の付加反応生成物であって、かつ、付加反応性炭素−炭素二重結合を１分子中に少なくとも２個有する付加反応生成物、
（Ｂ）ケイ素原子に結合した水素原子を１分子中に３個以上有する有機ケイ素化合物、
（Ｃ）ヒドロシリル化反応触媒、並びに
（Ｄ）結晶形態がルチルである酸化チタン粉末
を含有する白色熱硬化性シリコーン組成物であれば、室温において、高い流動性を有するため、作業性・取扱い性に優れ、かつ、光反射性能、耐熱性（熱安定性）、特に耐熱変色性に優れ、従来に比べてより高い光反射率が達成できる硬化物を得ることができることを見出した。
【００２６】
以下、本発明について更に詳述する。なお、本明細書において、ＭｅおよびＰｈはそれぞれメチル基およびフェニル基を表し、粘度は回転粘度計により測定した値である。
（Ａ）成分
本発明の白色熱硬化性シリコーン組成物の（Ａ）成分は、
（ａ）下記一般式（１）：
【化９】
0005547100.tif 000010
（式中、Ａは、下記一般式（２）：
【化１０】
0005547100.tif 000011
で表される基から成る群から選ばれる２価の基であり、Ｒは、独立に非置換若しくは置換の炭素原子数１〜１２の１価炭化水素基、又は炭素原子数１〜６のアルコキシ基である。）で表されるケイ素原子に結合した水素原子を１分子中に２個有する化合物と、
（ｂ）付加反応性炭素−炭素二重結合を１分子中に２個有する多環式炭化水素と
の付加反応生成物である。以下、これらの（ａ）成分および（ｂ）成分について説明する。
【００２７】
＜（ａ）成分＞
（Ａ）成分の反応原料である、（ａ）上記一般式（１）で表されるケイ素原子に結合した水素原子（以下、「ＳｉＨ」ということがある）を１分子中に２個有する化合物において、上記一般式（１）中のＡは、上記一般式（２）で表される基から成る群から選ばれる２価の基であり、該化合物（ａ）としては、下記一般式（ａ−１）〜（ａ−３）：
【化１１】
0005547100.tif 000012
（Ｒは、独立に非置換もしくは置換の炭素原子数１〜１２の、好ましくは１〜６の、１価炭化水素基、又は炭素原子数１〜６の、好ましくは１〜４の、アルコキシ基である。）
で表される化合物が挙げられる。
【００２８】
上記式（ａ−１）〜（ａ−３）中、Ｒが上記１価炭化水素基である場合としては、例えば、メチル基、エチル基、プロピル基、イソプロピル基、ブチル基、ｔｅｒｔ−ブチル基、ペンチル基、イソペンチル基、ヘキシル基、ｓｅｃ−ヘキシル基等のアルキル基；シクロペンチル基、シクロヘキシル基等のシクロアルキル基；フェニル基、ｏ−，ｍ−，ｐ−トリル等のアリール基；ベンジル基、２−フェニルエチル基等のアラルキル基；ビニル基、アリル基、１−ブテニル基、１−ヘキセニル基等のアルケニル基；ｐ−ビニルフェニル基等のアルケニルアリール基；およびこれらの基中の炭素原子に結合した１個以上の水素原子が、ハロゲン原子、シアノ基、エポキシ環含有基等で置換された、例えば、クロロメチル基、３−クロロプロピル基、３，３，３−トリフルオロプロピル基等のハロゲン化アルキル基；２−シアノエチル基；３−グリシドキシプロピル基等が挙げられる。
【００２９】
また、Ｒが上記アルコキシ基である場合としては、例えば、メトキシ基、エトキシ基、プロポキシ基、イソプロポキシ基、ブトキシ基、ｓｅｃ−ブトキシ基、ｔｅｒｔ−ブトキシ基等が挙げられる。
【００３０】
上記の中でも、上記Ｒとしては、アルケニル基およびアルケニルアリール基以外のものが好ましく、特に、その全てがメチル基であるものが、工業的に製造することが容易であり、入手しやすいことから好ましい。
【００３１】
この上記一般式（ａ−１）〜（ａ−３）で表される化合物としては、例えば、
構造式：ＨＭｅ２Ｓｉ−ｐ−Ｃ６Ｈ４−ＳｉＭｅ２Ｈ
で表される１，４−ビス（ジメチルシリル）ベンゼン、
構造式：ＨＭｅ２Ｓｉ−ｍ−Ｃ６Ｈ４−ＳｉＭｅ２Ｈ
で表される１，３−ビス（ジメチルシリル）ベンゼン、
構造式：ＨＭｅ２Ｓｉ−ｏ−Ｃ６Ｈ４−ＳｉＭｅ２Ｈ
で表される１，２−ビス（ジメチルシリル）ベンゼン等のシルフェニレン化合物が挙げられる。
尚、この（Ａ）成分の反応原料である上記（ａ）成分は、１種単独でも２種以上を組み合わせても使用することができる。
【００３２】
＜（ｂ）成分＞
（Ａ）成分の反応原料である（ｂ）付加反応性炭素−炭素二重結合を１分子中に２個有する多環式炭化水素において、前記「付加反応性」とは、ケイ素原子に結合した水素原子の付加（ヒドロシリル化反応として周知）を受け得る性質を意味する。
【００３３】
また、該（ｂ）成分の１分子中に２個存在する付加反応性炭素−炭素二重結合の形態としては、（ｉ）多環式炭化水素の多環骨格を形成している炭素原子のうち、隣接する２つの炭素原子間に付加反応性炭素−炭素二重結合が２つ形成されているもの、（ｉｉ）多環式炭化水素の多環骨格を形成している炭素原子に結合した水素原子が、付加反応性炭素−炭素二重結合含有基によって２つ置換されているもの、または、（ｉｉｉ）多環式炭化水素の多環骨格を形成している炭素原子のうち、隣接する２つの炭素原子間に付加反応性炭素−炭素二重結合が形成されており、かつ、多環式炭化水素の多環骨格を形成している炭素原子に結合した水素原子が付加反応性炭素−炭素二重結合含有基によって置換されているものの何れであっても差し支えない。ここで、付加反応性炭素−炭素二重結合含有基としては、例えば、ビニル基、アリル基、プロペニル基、ブテニル基、ヘキセニル基、ノルボルニル基等のアルケニル基、特に炭素原子数２〜１２のもの等が挙げられる。
【００３４】
この（ｂ）成分としては、例えば、下記一般式（３）：
【化１２】
0005547100.tif 000013
（式中、Ｒ’は非置換または置換の炭素原子数２〜１２のアルケニル基である。）
で表されるアルケニルノルボルネン化合物が挙げられる。さらに、該一般式（３）で表される化合物の具体例として、下記構造式（３−１）：
【化１３】
0005547100.tif 000014
で表される５−ビニルビシクロ［２．２．１］ヘプト−２−エン、
下記構造式（３−２）：
【化１４】
0005547100.tif 000015
で表される６−ビニルビシクロ［２．２．１］ヘプト−２−エン、およびこれら両者の組み合わせが挙げられる（以下、これら３者を区別する必要がない場合は、「ビニルノルボルネン」と総称することがある）。
【００３５】
なお、前記アルケニルノルボルネン化合物中のアルケニル基の置換位置（上記構造式（３−１）及び（３−２）のビニルノルボルネンのビニル基の置換位置）は、シス配置（エキソ形）またはトランス配置（エンド形）のいずれであってもよく、また、前記配置の相違によって、該成分の反応性等に特段の差異がないことから、これら両配置の異性体の組み合わせであっても差し支えない。
【００３６】
＜（Ａ）成分の調製＞
本発明の組成物の（Ａ）成分は、ＳｉＨを１分子中に２個有する上記（ａ）成分の１モルに対して、付加反応性炭素−炭素二重結合を１分子中に２個有する上記（ｂ）成分の１モルを超え、例えば１０モル以下（好ましくは１モルを超え、例えば５モル以下）の過剰モル量を、ヒドロシリル化反応触媒の存在下で付加反応させることにより、ＳｉＨを有さず、かつ付加反応性炭素−炭素二重結合を１分子中に少なくとも２個有する付加反応生成物として得ることができる。
【００３７】
こうして得られる（Ａ）成分は、上記（ａ）成分に対して過剰モル量の上記（ｂ）成分を調整に用いることから、上記（ｂ）成分の構造に由来する付加反応性炭素−炭素二重結合を１分子中に２個有するものである。また、該（ｂ）成分由来の付加反応性炭素−炭素二重結合のほかに、更に（ａ）成分に由来する（具体的には、一般式（１）中のＲに由来する）付加反応性炭素−炭素二重結合を含み得るので、（Ａ）成分は、付加反応性炭素−炭素二重結合を１分子中に少なくとも２個含むが、この数は好ましくは２〜６個、より好ましくは２個である。付加反応性炭素−炭素二重結合が２〜６個であれば、本発明の組成物を硬化させて得られる硬化物が脆くなる恐れがないために好ましい。
【００３８】
前記ヒドロシリル化反応触媒としては、従来から公知のものが全て使用することができる。例えば、白金金属を担持したカーボン粉末、白金黒、塩化第２白金、塩化白金酸、塩化白金酸と一価アルコールとの反応生成物、白金とジビニルテトラメチルジシロキサン等のビニルシロキサンとの錯体；塩化白金酸とオレフィン類との錯体、白金ビスアセトアセテート等の白金系触媒；パラジウム系触媒、ロジウム系触媒等の白金族金属系触媒が挙げられる。また、付加反応条件、溶媒の使用等については、特に限定されず通常のとおりとすればよい。
【００３９】
前記のとおり、（Ａ）成分の調製には、上記（ａ）成分に対して過剰モル量の上記（ｂ）成分を用いることから、該（Ａ）成分は、上記（ｂ）成分の構造に由来する付加反応性炭素−炭素二重結合を１分子中に２個有するものである。更に、（Ａ）成分は、上記（ａ）成分に由来する残基を有し、その残基が、上記（ｂ）成分の構造に由来するが付加反応性炭素−炭素二重結合を有しない多環式炭化水素の二価の残基によって結合されている構造を含むものであってもよい。
【００４０】
即ち、（Ａ）成分としては、例えば、下記一般式（Ａ−１）：
Ｙ−Ｘ−（Ｙ’−Ｘ）ｐ−Ｙ      （Ａ−１）
（式中、Ｘは上記（ａ）成分の構造に由来する二価の残基であり、Ｙは上記（ｂ）成分の多環式炭化水素の構造に由来する一価の残基であり、Ｙ’は上記（ｂ）成分の構造に由来する二価の残基であり、ｐは０〜１０、好ましくは０〜５の整数である）
で表される化合物が挙げられる。
【００４１】
なお、上記（Ｙ’−Ｘ）で表される繰り返し単位の数であるｐの値については、上記（ａ）成分１モルに対して反応させる上記（ｂ）成分の過剰モル量を調整することにより設定することが可能である。
【００４２】
上記一般式（Ａ−１）中のＹとしては、具体的には、例えば、下記構造式：
【化１５】
0005547100.tif 000016
【化１６】
0005547100.tif 000017
で表される一価の残基（以下、これら６者を区別する必要がない場合は、これらを「ＮＢ基」と総称し、また、前記６者の構造を区別せずに「ＮＢ」と略記することがある。）が挙げられる。
【００４３】
上記一般式（Ａ−１）中のＹ’としては、具体的には、例えば、下記構造式：
【化１７】
0005547100.tif 000018
で表される二価の残基が挙げられる。
但し、上記構造式で表される非対称な二価の残基は、その左右方向が上記記載のとおりに限定されるものではなく、上記構造式は、実質上、個々の上記構造を紙面上で１８０度回転させた構造をも含めて示している。
【００４４】
上記一般式（Ａ−１）で表される（Ａ）成分の好適な具体例を、以下に示すが、これに限定されるものではない。なお、「ＮＢ」の意味するところは、上記のとおりである。
【化１８】
0005547100.tif 000019
（式中、ｐは０〜１０の整数である。）
更に、本発明の（Ａ）成分は、１種単独でも２種以上を組み合わせても使用することができる。
【００４５】
（Ｂ）成分
本発明の（Ｂ）成分は、ケイ素原子に結合した水素原子を１分子中に３個以上有する有機ケイ素化合物、即ち、ＳｉＨを１分子中に３個以上有する化合物である。該（Ｂ）成分中のＳｉＨが、上記（Ａ）成分が１分子中に少なくとも２個有する付加反応性炭素−炭素二重結合とヒドロシリル化反応により付加して、３次元網状構造の硬化物を与える。
【００４６】
該（Ｂ）成分としては、例えば、下記一般式（４）：
【化１９】
0005547100.tif 000020
（式中、Ｒ１は、独立に水素原子またはアルケニル基以外の非置換もしくは置換の炭素原子数１〜１２、好ましくは１〜６の一価炭化水素基であり、ｑは３〜１０、好ましくは３〜８の整数、ｒは０〜７、好ましくは０〜２の整数である。ｑ＋ｒの和は好ましくは３〜１０、より好ましくは３〜６の整数である。ｑが付されたシロキサン単位とｒが付されたシロキサン単位とは互いにランダムに配列している。）
で表される環状シロキサン系化合物が挙げられる。
【００４７】
上記一般式（４）中のＲ１が、アルケニル基以外の非置換もしくは置換の一価炭化水素基である場合としては、例えば、メチル基、エチル基、プロピル基、イソプロピル基、ブチル基、ｔｅｒｔ−ブチル基、ペンチル基、イソペンチル基、ヘキシル基、ｓｅｃ−ヘキシル基等のアルキル基；シクロペンチル基、シクロヘキシル基等のシクロアルキル基；フェニル基、ｏ−，ｍ−，ｐ−トリル等のアリール基；ベンジル基、２−フェニルエチル基等のアラルキル基；ｐ−ビニルフェニル基等のアルケニルアリール基；およびこれらの基中の炭素原子に結合した１個以上の水素原子が、ハロゲン原子、シアノ基、エポキシ環含有基等で置換された、例えば、クロロメチル基、３−クロロプロピル基、３，３，３−トリフルオロプロピル基等のハロゲン化アルキル基；２−シアノエチル基；３−グリシドキシプロピル基等が挙げられる。
【００４８】
上記の中でも、前記Ｒ１としては、特に、その全てがメチル基であるものが、工業的に製造することが容易であり、入手しやすいことから好ましい。Ｒ１の全てがメチル基であるものの例としては、１，３，５，７−テトラメチルシクロテトラシロキサン、１，３，５，７，９−ペンタメチルシクロペンタシロキサンが挙げられる。
【００４９】
また、該（Ｂ）成分としては、例えば、一般式（５）：
【化２０】
0005547100.tif 000021
（式中、Ｒ１は独立に水素原子又はアルケニル基以外の非置換若しくは置換の炭素原子数１〜１２の一価炭化水素基であり、ｑは３〜１０の整数、ｒは０〜７の整数である。Ｒ”は炭素原子数２〜１２のアルキレン基であり、ｎは１〜１００の整数である。ｑ１及びｑ２はそれぞれ０〜８の整数であり、但しｑ１＋ｑ２は１〜８の整数である。ｒ１及びｒ２はそれぞれ０〜７の整数であり、但しｒ１＋ｒ２は０〜７の整数である。）
で表されるノルボルナン環含有環状シロキサン化合物を好ましく挙げることができる。
【００５０】
一般式（５）で表されるノルボルナン環含有環状シロキサン化合物は、一般式（３）で表されるアルケニルノルボルネン化合物と、一般式（４）で表される環状シロキサン系化合物をヒドロシリル化反応させることにより製造することができる。一般式（５）中のアルキレン基Ｒ”は一般式（３）中のアルケニル基Ｒ’に一般式（４）に存在するＳｉＨが付加反応することにより生成する。
【００５１】
即ち、一般式（５）のノルボルナン環含有環状シロキサン化合物の具体例としては、上記ビニルノルボルネンの一種または二種と１，３，５，７−テトラメチルシクロテトラシロキサンとをヒドロシリル化反応させて得られる、ＳｉＨを１分子中に３個以上有する付加反応生成物、例えば、下記一般式（Ｂ−１）：
【化２１】
0005547100.tif 000022
（式中、ｘは１または２であり、ｗは１〜１００、好ましくは１〜１０の整数である）で表される化合物、および、上記ビニルノルボルネンの一種または二種と１，３，５，７，９−ペンタメチルシクロペンタシロキサンとをヒドロシリル化反応させて得られる、ＳｉＨを１分子中に３個以上有する付加反応生成物、例えば、下記一般式（Ｂ−２）：
【化２２】
0005547100.tif 000023
（式中、ｙは１、２または３であり、ｚは１〜１００、好ましくは１〜１０の整数である。）で表される化合物が挙げられる。
【００５２】
更に、該（Ｂ）成分としては、例えば、一般式（６）：
【化２３】
0005547100.tif 000024
（式中、Ｒ２は独立に水素原子又はアルケニル基以外の非置換若しくは置換の炭素原子数１〜１２の一価炭化水素基であり、Ｍｅはメチル基であり、ｑ３は１〜１０の整数、ｒ３は０〜７の整数である。ｑ３が付されたシロキサン単位とｒ３が付されたシロキサン単位とは互いにランダムに配列している。）で表されるシロキサン化合物も挙げられる。
【００５３】
上記一般式（６）中のＲ２としては、例えば、上記一般式（４）中のＲ１として例示したのと同様のものが挙げられる。
【００５４】
上記（Ｂ）成分の好適な具体例を、以下に示すが、これに限定されるものではない。
（ＨＭｅＳｉＯ）４
（ＨＭｅＳｉＯ）５
（ＨＭｅＳｉＯ）３（Ｍｅ２ＳｉＯ）
（ＨＭｅＳｉＯ）４（Ｍｅ２ＳｉＯ）
【化２４】
0005547100.tif 000025
【化２５】
0005547100.tif 000026
（式中、ｘは１または２である。）
【化２６】
0005547100.tif 000027
（式中、ｙは１、２または３である。）
ＨＭｅ２ＳｉＯ（ＨＭｅＳｉＯ）２（Ｐｈ２ＳｉＯ）２ＳｉＭｅ２Ｈ
ＨＭｅ２ＳｉＯ（ＨＭｅＳｉＯ）２（Ｐｈ２ＳｉＯ）２（Ｍｅ２ＳｉＯ）２ＳｉＭｅ２Ｈ
ＨＭｅ２ＳｉＯ（ＨＭｅＳｉＯ）１（Ｐｈ２ＳｉＯ）１（Ｍｅ２ＳｉＯ）４ＳｉＭｅ２Ｈ
ＨＭｅ２ＳｉＯ（ＨＭｅＳｉＯ）３（Ｍｅ２ＳｉＯ）５ＳｉＭｅ２Ｈ
【００５５】
本発明の（Ｂ）成分は、１種単独でも２種以上を組み合わせても使用することができる。
【００５６】
（Ｂ）成分の配合量は、次のように設定されることが好ましい。本発明の組成物は、（Ｂ）成分以外のＳｉＨを有する成分（例えば、後述の（Ｇ）成分）、および、（Ａ）成分以外の付加反応性炭素−炭素二重結合を有する成分（例えば、後述の（Ｃ）成分として白金との錯体を形成した状態で本組成物中に含有されうるビニルシロキサン）のいずれか一方または両方を含有することができる。そこで、本組成物中の付加反応性炭素−炭素二重結合１モルに対して本組成物中のケイ素原子に結合した水素原子の量は、好ましくは０．５〜３．０モル、より好ましくは０．８〜２．０モルである。（Ｂ）成分の配合量がこのような条件を満たす量であると、リフレクター材料として用いた場合に十分な機械特性を有する硬化物を本発明の組成物から得ることができる。
【００５７】
（Ａ）成分のみが付加反応性炭素−炭素二重結合を有し、かつ、（Ｂ）成分のみがＳｉＨを有する場合には、本発明の組成物への（Ｂ）成分の配合量は、上記（Ａ）成分中の付加反応性炭素−炭素二重結合１モルに対して、該（Ｂ）成分中のＳｉＨが、好ましくは０．５〜３．０モル、より好ましくは０．８〜２．０モルとなる量とするのがよい。
【００５８】
（Ｃ）成分
本発明の（Ｃ）成分であるヒドロシリル化反応触媒は、上記「（Ａ）成分の調製」で記載したものと同じである。
本発明の組成物への（Ｃ）成分の配合量は、触媒としての有効量であればよく、特に制限されないが、上記（Ａ）成分と（Ｂ）成分との合計に対して、白金族金属原子として質量基準で、好ましくは１〜５００ｐｐｍ、特に好ましくは２〜１００ｐｐｍ程度となる量の（Ｃ）成分を配合するとよい。前記範囲内の配合量とすることで、硬化反応に要する時間が適度なものとなり、硬化物が着色する等の問題を生じることを抑制することができる。
（Ｃ）成分は、１種単独でも２種以上を組み合わせても使用することができる。
【００５９】
（Ｄ）成分
本発明の（Ｄ）成分は、結晶形態がルチルである酸化チタン粉末である。結晶形態がルチルである酸化チタン粉末の製造方法については主に硫酸法と塩素法に大別されるが、光反射率の面から塩素法で製造されたものが特に好ましい。また、酸化チタンの結晶形態はアナターゼ、ルチル、ブルカイトに分類されるが、最も熱転移が安定なルチルを用いることによって、耐熱変色性に優れた硬化物を得ることができる。（Ｄ）成分の酸化チタン粉末は白色であるため、（Ｄ）成分の配合により硬化物は良好な光反射率を発現する。特に、波長４３０〜８００ｎｍにおける初期光反射率が９５％以上であり、１５０℃、２，０００時間放置後の光反射率が８０％以上という、リフレクター材料として十分な反射率を有するシリコーン樹脂硬化物を得ることが可能となる。なお、本明細書において光の反射率は、積分球を搭載したスペクトロフォトメーター装置により測定された数値を意味する。
【００６０】
（Ｄ）成分の粒径は特に規定されないが、（Ｄ）成分としては一般に平均粒径が０．１〜２００μｍの範囲のものが多く市販されており扱いやすく、０．５〜１００μｍの範囲のものがより好ましい。（Ｄ）成分の平均粒径が０．１〜２００μｍの範囲であると、本発明の硬化性シリコーン組成物は流動性が良好となりやすく、また、該組成物の硬化物は、表面があらくなりにくく、光反射性能が効果的に向上する。なお、本明細書において、平均粒径とは、レーザー光回折法を用いた粒度分布測定装置により求めた累積分布の５０％に相当する体積基準の平均粒径をいう。
【００６１】
（Ｄ）成分は１種単独でも２種以上を組み合わせても使用することができ、（Ｄ）成分の配合量は、上記（Ａ）成分と（Ｂ）成分との合計１００質量部に対し、好ましくは５０〜１０００質量部であり、より好ましくは６０〜９００質量部、更により好ましくは１００〜８００質量部である。該配合量が５０〜１０００質量部の範囲であると、本発明の組成物は流動性が良好となりやすく、また該組成物の硬化物は光反射性能が十分となりやすく、バランスに優れたものとなる。
【００６２】
また、（Ｄ）成分と共に（Ｅ）溶融石英ガラス粉末を配合することが好ましい。（Ｅ）成分を併用することにより、組成物の硬化物はより光反射率に優れたものとなる。
（Ｅ）成分の配合量は、上記（Ａ）成分と（Ｂ）成分との合計１００質量部に対し、好ましくは５０〜１５００質量部であり、より好ましくは６０〜９００質量部、更により好ましくは１００〜８００質量部である。該配合量が５０〜１５００質量部の範囲であると、本発明の組成物は流動性がより優れたものとなり、該組成物の硬化物は光反射性能がより優れたものとなる。
【００６３】
また、本発明の組成物には、接着性向上剤を配合することが好ましい。接着性向上剤としては、シランカップリング剤やそのオリゴマー、シランカップリング剤と同様の反応性基を有するシリコーン等が例示される。
これらの中で、下記（Ｆ）成分および（Ｇ）成分が好ましい。
（Ｆ）成分は、下記一般式（７）：
【化２７】
0005547100.tif 000028
（式中、ｓは１〜３の整数であり、ｔは０〜２の整数であり、但しｓ＋ｔは３である。ｓが付されたアミド単位とｔが付されたアミド単位とは互いにランダムに配列している。）
で表される化合物であり、（Ｇ）成分は、下記一般式（８）：
【化２８】
0005547100.tif 000029
（式中、ｕは１〜２の整数であり、ｖは２〜４の整数であり、但しｕ＋ｖは４〜５の整数である。ｕが付されたシロキサン単位とｖが付されたシロキサン単位とは互いにランダムに配列している。）
で表される化合物である。
【００６４】
（Ｆ）成分および（Ｇ）成分は、本発明の硬化性シリコーン組成物およびその硬化物の基材に対する接着性を向上させるために該組成物に配合される任意的成分である。ここで、基材とは、金、銀、銅、ニッケルなどの金属材料、酸化アルミニウム、窒化アルミニウム、酸化チタンなどのセラミック材料、シリコーン樹脂、エポキシ樹脂などの高分子材料を指す。（Ｆ）成分および（Ｇ）成分のおのおのは、１種単独でも２種以上を組み合わせても使用することができる。
【００６５】
（Ｆ）成分および（Ｇ）成分のおのおのの配合量は、上記（Ａ）成分と（Ｂ）の合計１００質量部に対し、好ましくは１〜３０質量部であり、より好ましくは、５〜２０質量部である。該配合量が１〜３０質量部であると、本発明の硬化性シリコーン組成物およびその硬化物は、基材に対する接着性が効果的に向上し、また、着色しにくい。
【００６６】
（Ｆ）成分の好適な具体例としては、
【化２９】
0005547100.tif 000030
が挙げられ、（Ｇ）成分の好適な具体例としては、
【化３０】
0005547100.tif 000031
が挙げられるが、（Ｆ）成分および（Ｇ）成分はこれらに限定されるものではない。
【００６７】
他の配合成分
本発明の白色熱硬化性シリコーン組成物には、上記成分に加えて、本発明の目的・効果を損なわない範囲で他の成分を配合することは任意である。他の成分としては、例えば、以下に説明するものが挙げられる。
【００６８】
＜酸化防止剤＞
本発明の白色熱硬化性シリコーン組成物の硬化物中には、上記（Ａ）成分中の付加反応性炭素−炭素二重結合が未反応のまま残存している場合があり、下記構造式：
【化３１】
0005547100.tif 000032
で表される２−（ビシクロ［２．２．１］ヘプト−２−エン−５−イル）エチル基および
下記構造式：
【化３２】
0005547100.tif 000033
で表される２−（ビシクロ［２．２．１］ヘプト−２−エン−６−イル）エチル基のいずれか一方または両方の中に存在する炭素−炭素二重結合が含まれている場合がある。そして、前記炭素−炭素二重結合が含まれていると、大気中の酸素により酸化され前記硬化物が着色する原因となる。そこで、本発明の組成物に、必要に応じ、酸化防止剤を配合することにより前記着色を未然に防止することができる。
【００６９】
この酸化防止剤としては、従来から公知のものが全て使用することができ、例えば、ヒンダードアミン化合物やヒンダードフェノール化合物が例示され、具体的には、２，６−ジ−ｔ−ブチル−４−メチルフェノール、２，５−ジ−ｔ−アミルヒドロキノン、２，５−ジ−ｔ−ブチルヒドロキノン、４，４’−ブチリデンビス（３−メチル−６−ｔ−ブチルフェノール）、２，２’−メチレンビス（４−メチル−６−ｔ−ブチルフェノール）、２，２’−メチレンビス（４−エチル−６−ｔ−ブチルフェノール）等が挙げられる。これらは、１種単独でも２種以上を組み合わせても使用することができる。
【００７０】
なお、この酸化防止剤を使用する場合、その配合量は、酸化防止剤としての有効量であればよく、特に制限されないが、上記（Ａ）成分と（Ｂ）成分との合計に対して、質量基準で、好ましくは１０〜１０，０００ｐｐｍ、特に好ましくは１００〜１，０００ｐｐｍ程度配合するのがよい。前記範囲内の配合量とすることによって、酸化防止能力が十分発揮され、着色、酸化劣化等の発生がなく光反射性能に優れた硬化物が得られる。
【００７１】
＜その他＞
また、ポットライフを確保するために、１−エチニルシクロヘキサノール、３，５−ジメチル−１−ヘキシン−３−オール等の付加反応制御剤を配合することができる。
更に、発光素子からの光および太陽光線等の光エネルギーによる光劣化に対する抵抗性を付与するため光安定剤を用いることも可能である。この光安定剤としては、光酸化劣化で生成するラジカルを捕捉するヒンダードアミン系安定剤が適しており、酸化防止剤と併用することで、酸化防止効果はより向上する。光安定剤の具体例としては、ビス（２，２，６，６−テトラメチル−４−ピペリジル）セバケート、４−ベンゾイル−２，２，６，６−テトラメチルピペリジン等が挙げられる。
【００７２】
白色熱硬化性シリコーン組成物
本発明の白色熱硬化性シリコーン組成物は硬化前には液状であり、その２５℃における粘度は好ましくは０．１〜５００Ｐａ・ｓであり、より好ましくは１０〜４００Ｐａ・ｓである。該粘度が０．１〜５００Ｐａ・ｓの範囲であると、得られる組成物は、作業性・取扱い性が良好となりやすく、成形硬化時に泡や空気の巻き込みが発生しにくい。
本発明の白色熱硬化性シリコーン組成物の粘度は、（Ａ）〜（Ｄ）成分および他の配合成分の配合比率、これら成分の中で液状のものの粘度、ならびに（Ｄ）成分の平均粒径などにより調節される。
【００７３】
シリコーン樹脂硬化物
本発明の白色熱硬化性シリコーン組成物を成形、硬化させることにより、シリコーン樹脂硬化物を得ることができる。本発明の白色熱硬化性シリコーン組成物は、インジェクションモールド法やトランスファーモールド法など、従来用いられている成形方法に適用することができる。さらに、該組成物は、２５℃において高い流動性を有するため、これまでの固形リフレクター材料には適用できなかったディスペンス法やポッティング法により成形することができる。なお、本発明の白色熱硬化性シリコーン組成物の硬化条件は、成形物の形状や硬化方法等により異なり、特に制限されないが、通常、８０〜２００℃、好ましくは１００〜１８０℃で１分〜２４時間、好ましくは５分〜５時間の条件とすることが好ましい。
【００７４】
一般的に、リフレクター材料として機能する上では、可視光（波長：４３０〜８００ｎｍ）の初期反射率が好ましくは９５％以上（即ち、９５〜１００％）、より好ましくは９７％以上（即ち、９７〜１００％）である。該反射率が９５％以上であると、該硬化物を照明器具などの発光装置のリフレクター材料として用いた場合に、光の取り出し効率がより高くなり、充分な明るさを容易に確保できる。該反射率は、該硬化物の製造初期のみならず耐熱試験（該硬化物を１５０℃にて２，０００時間放置することにより行われるもの）の後においても、８０％以上であることが好ましく、８２％以上であることがより好ましい。本発明の白色熱硬化性シリコーン樹脂組成物から得られるシリコーン樹脂硬化物は、可視光（波長：４３０〜８００ｎｍ）の反射率が９５％以上であり、１５０℃、２，０００時間放置後の光反射率が８０％以上であり、リフレクター材料として十分な反射率を得ることができる。なお、本明細書において光の反射率は、積分球を搭載したスペクトロフォトメーター装置により測定された数値を意味する。
【００７５】
本発明の白色熱硬化性シリコーン樹脂組成物から得られるシリコーン樹脂硬化物は、その軟化点が好ましくは３０℃以上、より好ましくは４０℃以上である。該軟化点が３０℃以上であると、該硬化物は、高温環境下においても脆くなりにくく、割れの発生が効果的に抑制される。なお、本明細書において軟化点は、ＪＩＳ  Ｋ  ２２０７に規定の軟化点試験方法（環球法）に準拠して測定された温度を意味する。
【００７６】
本発明の白色熱硬化性シリコーン樹脂組成物から得られるシリコーン樹脂硬化物は、その線膨張係数が好ましくは２００ｐｐｍ／℃以下であり、より好ましくは１５０ｐｐｍ／℃以下である。該線膨張係数が２００ｐｐｍ／℃以下であると、該硬化物は、反りが発生しにくく、長期信頼性に優れたものとなりやすい。線膨張係数は、一般に軟化点未満の温度と軟化点を超える温度とで互いに異なる値を示すが、どちらの温度においても２００ｐｐｍ／℃以下であることが好ましく、１５０ｐｐｍ／℃以下であることがより好ましい。なお、本明細書において線膨張係数は、ＪＩＳ  Ｋ  ７１９７に従って熱機械分析（ＴＭＡ）測定法により測定された数値を意味する。
【００７７】
光反射材料（白色発光ダイオード用リフレクター材料）
本発明の白色熱硬化性シリコーン樹脂組成物は、光反射材料用とすることができる。この光反射材料の用途は特に限定されないが、例えば、ＬＥＤ等の発光装置用、特に白色ＬＥＤ用のリフレクター材料として好適に用いることができる。このリフレクター材料を用いた白色ＬＥＤ等の発光装置は長期間にわたって高い光取り出し効率を維持できる。また、本発明の組成物は成形しやすいため、白色ＬＥＤを含むこれらの発光装置においてリフレクター材料を所望の形状とすることが容易である。
【実施例】
【００７８】
以下、実施例および比較例を示し、本発明を具体的に説明するが、本発明は下記の実施例に制限されるものではない。なお、下記の例中、粘度は回転粘度計であるスパイラル粘度計（株式会社マルコム、型式：ＰＣ−１Ｔ）を用いて測定した２５℃における値である。
【００７９】
（合成例１）（Ａ）成分の調製
攪拌装置、冷却管、滴下ロートおよび温度計を備えた５００ｍＬの４つ口フラスコに、ビニルノルボルネン（商品名：Ｖ００６２、東京化成社製；５−ビニルビシクロ［２．２．１］ヘプト−２−エンと６−ビニルビシクロ［２．２．１］ヘプト−２−エンとの略等モル量の異性体混合物）６０ｇ（０．５モル）を加え、オイルバスを用いて８５℃に加熱した。これに、５質量％の白金金属を担持したカーボン粉末０．０２ｇ添加し、攪拌しながら１，４−ビス（ジメチルシリル）ベンゼン３８．８ｇ（０．２モル）を２５分間かけて滴下した。滴下終了後、更に９０℃で加熱攪拌を２４時間行った後、室温まで冷却した。その後、白金金属担持カーボンをろ過により除去し、過剰のビニルノルボルネンを減圧留去して、無色透明なオイル状の反応生成物（２５℃における動粘度：１２２０ｍｍ２／ｓ）７９ｇを得た。
【００８０】
反応生成物を、ＦＴ−ＩＲ、ＮＭＲ、ＧＰＣ等により分析した結果、このものは、
（１）ｐ−フェニレン基を１個有する化合物：ＮＢＭｅ２Ｓｉ−ｐ−Ｃ６Ｈ４−ＳｉＭｅ２ＮＢ  約７２モル％、
（２）ｐ−フェニレン基を２個有する化合物：約２４モル％（下記に代表的な構造式の一例を示す）、
【化３３】
0005547100.tif 000034
および、
（３）ｐ−フェニレン基を３個有する化合物：約４モル％（下記に代表的な構造式の一例を示す）
【化３４】
0005547100.tif 000035
の混合物であることが判明した。また、前記混合物全体（１００ｇ中）としての付加反応性炭素−炭素二重結合（ＮＢ基）の含有割合は、０．４０モル／１００ｇであった。
【００８１】
（合成例２）  （Ｂ−１）成分の調製
攪拌装置、冷却管、滴下ロートおよび温度計を備えた５００ｍＬの４つ口フラスコに、トルエン８０ｇおよび１，３，５，７，９−ペンタメチルシクロペンタシロキサン１４４．０ｇ（０．４８モル）を加え、オイルバスを用いて１１７℃に加熱した。これに、５質量％の白金金属を担持したカーボン粉末０．０５ｇ添加し、攪拌しながらビニルノルボルネン（商品名：Ｖ００６２、東京化成社製；５−ビニルビシクロ［２．２．１］ヘプト−２−エンと６−ビニルビシクロ［２．２．１］ヘプト−２−エンとの略等モル量の異性体混合物）４８ｇ（０．４モル）を１６分間かけて滴下した。滴下終了後、更に１２５℃で加熱攪拌を１６時間行った後、室温まで冷却した。その後、白金金属担持カーボンをろ過により除去し、トルエンを減圧留去して、無色透明なオイル状の反応生成物（２５℃における動粘度：３，５００ｍｍ２／ｓ）１７２ｇを得た。
【００８２】
反応生成物を、ＦＴ−ＩＲ、ＮＭＲ、ＧＰＣ等により分析した結果、このものは、
（１）ペンタメチルシクロペンタシロキサン環を１個有する化合物：約５モル％（下記に代表的な構造式の一例を示す）、
【化３５】
0005547100.tif 000036
（２）ペンタメチルシクロペンタシロキサン環を２個有する化合物：約２８モル％（下記に代表的な構造式の一例を示す）、
【化３６】
0005547100.tif 000037
（３）ペンタメチルシクロペンタシロキサン環を３個有する化合物：約１４モル％（下記に代表的な構造式の一例を示す）
【化３７】
0005547100.tif 000038
（式中、ｙは１、２または３である。）
（４）ペンタメチルシクロペンタシロキサン環を４個有する：約１０モル％（下記に代表的な構造式の一例を示す）、
【化３８】
0005547100.tif 000039
（式中、ｙは１、２または３である。）
および、
（５）ペンタメチルシクロペンタシロキサン環を５〜１２個有する化合物：残余（下記に代表的な構造式の一例を示す）
【化３９】
0005547100.tif 000040
（式中、ｙは１、２または３であり、ｎは４〜１１の整数である。）
の混合物であることが判明した。なお、前記混合物全体（１００ｇ中）としてのＳｉＨの含有割合は、０．７８モル／１００ｇであった。
【００８３】
（実施例１〜７、比較例１）
（Ａ）合成例１で得られた反応生成物、
（Ｂ−１）合成例２で得られた反応生成物、
（Ｂ−２）ＨＭｅ２ＳｉＯ（ＨＭｅＳｉＯ）２（Ｐｈ２ＳｉＯ）２ＳｉＭｅ２Ｈ、
（Ｃ）白金−ジビニルテトラメチルジシロキサン錯体トルエン溶液（白金原子を１質量％含有）、
（Ｄ−１）平均粒径０．５μｍであり、塩素法で製造され結晶形態がルチルである酸化チタン粉末、
（Ｄ−２）平均粒径０．４８μｍであり、硫酸法で製造された結晶形態がルチルである酸化チタン粉末、
（Ｄ−３）平均粒径０．５μｍであり、塩素法で製造された結晶形態がアナターゼである酸化チタン粉末、
（Ｅ）平均粒径１０．１μｍである球状の溶融石英ガラス粉末、
（Ｆ）下記式：
【化４０】
0005547100.tif 000041
で表される化合物、
（Ｇ）下記式：
【化４１】
0005547100.tif 000042
で表される化合物、および
（Ｈ）１−エチニル−１−シクロヘキサノールの５０質量％トルエン溶液（付加反応制御剤）
を表１に示す配合量（単位：質量部）で配合し、実施例１〜７、比較例１のおのおのの組成物を得た。即ち、まず、５リットルゲートーミキサー（井上製作所（株）製、商品名：５リットルプラネタリミキサー）に（Ａ）成分、（Ｄ）成分、（Ｅ）成分および（Ｈ）成分を表１に示す配合量で仕込み、室温にて１時間混合し、次に（Ｂ）成分、必要に応じて（Ｆ）成分および（Ｇ）成分を表１に示す配合量で加えて均一になるように室温にて３０分混合し、最後に（Ｃ）成分を表１に示す配合量で加えて均一になるように室温にて減圧下３０分混合して白色熱硬化性シリコーン組成物を得た。得られた組成物の粘度を測定した。結果を表１に示す。
【００８４】
【表１】
0005547100.tif 000043
【００８５】
次に、実施例１〜７、比較例１のおのおのの組成物を型に流し込み、１５０℃、１００ＭＰａで１０分間加圧硬化させ、その後、１５０℃、常圧のオーブンにて３時間硬化させて、厚み２ｍｍの硬化物（それぞれＲ１〜Ｒ８）を得た。得られた硬化物の特性を下記表２に示す。
【００８６】
硬化物の特性は以下のとおりにして観察または測定した。
・外観：目視にて泡および亀裂の有無を観察した。下記の基準に従い結果を表２に示す。
泡無し／亀裂無し（○），泡有り／亀裂無し（△），泡有り／亀裂有り（×）
・軟化点・線膨張係数：メトラー社製熱機械分析装置ＴＭＡ／ＳＤＴＡ８４１を用い、室温から１０℃／ｍｉｎの割合で昇温して測定した。
・光反射率：積分球を搭載した日立（株）製スペクトロフォトメーター装置Ｕ−３３１０を用いて、４３０〜８００ｎｍの波長領域で２５℃にて測定した。
【００８７】
【表２】
0005547100.tif 000044
ａ）  α１：軟化点未満の温度における線膨張係数
α２：軟化点を超える温度における線膨張係数
【００８８】
次に、硬化物Ｒ２およびＲ３ならびに比較例として代表的なポリアミド樹脂系リフレクターＡ（ソルベイアドバンストポリマーズ社製  アモデルＡ−４４２２ＨＲ）、Ｂ（クラレ社製  ジェネスタＴＡ１１２）およびＣ（ディーエスエムジャパンエンジニアリングプラスチックス社製  Ｓｔａｎｙｌ  ＮＣ１５５ａ）を１５０℃にて２，０００時間放置して耐熱試験を行った。初期（試験前）の光反射率と試験後の光反射率との差をとることで、耐熱性を評価した。評価結果を表３に示す。光反射率の差が小さいほど耐熱性が高いと評価される。目視にて観察したところ、硬化物Ｒ２およびＲ３は試験前後で白色を保っていたが、上記ポリアミド樹脂系リフレクターＡ〜Ｃは、初期は白色であったが、試験後は茶黄色に変化していた。
【００８９】
【表３】
0005547100.tif 000045
【００９０】
以上の結果は、本発明の白色熱硬化性シリコーン組成物が、室温において高い流動性を有し、その硬化物は、初期の光反射率に優れ、熱硬化後は、耐熱性、特に耐熱変色性に優れることを示している。よって、本発明の白色熱硬化性シリコーン組成物の硬化物は、光反射材料、特に白色ＬＥＤ用リフレクター材料として有用である。
【００９１】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。